(57)【特許請求の範囲】
【請求項１】
シートを製造する方法であって、
（１）１つ以上の層を含み、第１の主表面を有するコア部材を提供することと、
（２）前記第１の主表面の少なくとも一部の上に、粘弾性であり、前記コア部材の前記第１の主表面におけるポリマーのＴｇ又はＴｍより低いＴｇを有する基礎層を形成することと、
（３）フィルム形成ポリマーと粒子とを含む結合剤層組成物を前記基礎層の表面に塗布することと、
（４）前記粒子が前記基礎層に沈み込むように前記基礎層を軟化させるのに十分な加熱下で前記集合体を幅出しすることと、
を含み、前記基礎層と前記結合剤層と前記粒子がスリップ制御層を構成し、前記粒子の平均径は、前記粒子が前記コア部材に対向する前記スリップ制御層の表面から突き出すように前記基礎層と前記結合剤層の合計の厚さより大きい、
方法。
【発明の詳細な説明】
【技術分野】
【０００１】
（関連出願の相互参照）
本出願は、いずれも２０１２年８月２１日に出願された、米国仮出願第６１／６９１，６８０号及び第６１／６９１，６８８号に対する優先権を主張する。
【０００２】
（発明の分野）
本発明は、結合剤が不足したスリップコーティングによるポリマーフィルム、例えば、多層光学フィルムなどの物品とその製造方法に関する。
【背景技術】
【０００３】
ポリマーフィルムは、例えば、梱包から多層光学フィルムに及ぶ多様な用途で応用されている。このようなフィルムの製造には、単層又は複層のフィルムの形成、これらのフィルムに更なる層を重ねるためにローラ装置を通過させる処理、望ましい性能及び特性を付与するための選択された処理への曝露、選択されたサイズ及び構成への変換、保管、及び輸送が伴う。典型的な作業において、ポリマーフィルムは、様々装置を通過してそれ自体にローラに巻き付けられ、多くの場合、フィルム自体がロール状に巻き付けられる。
【０００４】
ポリマーフィルムの重要な用途には、均質なフィルム特性に依存する、例えば、ミラー、偏光器などの、多様な用途で使用されるいわゆる光学フィルムが挙げられる。米国特許第５，８８２，７７４号（Ｊｏｎｚａら）、同第６，０８０，４６７号（Ｗｅｂｅｒら）、同第６，２６８，９６１号（Ｎｅｉｖｉｔｔら）、同第６，３６８，６９９号（Ｇｉｌｂｅｒｔら）、同第６，６７３，４２５号（Ｈｅｂｒｉｎｋら）、同第８，１８２，９２４号（Ｈｅｂｒｉｎｋら）が、これらのフィルムの実施例を開示している。輝度上昇フィルム及びこのようなフィルムを含む光学組立体の代表例は、米国特許第５，１６１，０４１号（Ａｂｉｌｅａｈ）、同第５，７７１，３２８号（Ｗｏｒｔｍａｎら）、同第５，８２８，４８８号（Ｏｕｄｅｒｋｉｒｋら）、同第５，９１９，５５１号（Ｃｏｂｂら）、同第６，２７７，４７１号（Ｔａｎｇ）、同第６，２８０，０６３号（Ｆｏｎｇ）、同第６，３５４，７０９号（Ｃａｍｐｂｅｌｌら）、同第６，５８１，２８６号（Ｃａｍｐｂｅｌｌら）、同第，６，７５９，１１３号（Ｔａｎｇ）、同第７，２６９，３２７号（Ｔａｎｇ）及び同第７，２６９，３２８号（Ｔａｎｇ）、及び米国仮特許出願 第２００２／００５７５６４号（Ｃａｍｐｂｅｌｌら）で開示されている。
【０００５】
このようなフィルムは、例えば、異なる屈折率等を有する層の、厚さ及び配列などの、特徴の正確な構造に基づいて選択された望ましい光学特性を呈する。フィルムの表面は、取扱い時及び使用時に損なわれ、望ましい最終的な目的に対する好適性が低下する。従って、フィルムを保護し、取扱いおよび使用を容易にするために、このようなフィルムの外側に、時として「プレマスク」又は「スキン」と呼ばれる層を設けることが、当技術分野において既知である。
【０００６】
用語「スキン」又は「スキン層」は、多くの場合、フィルムの外側表面である３層以上のフィルムのうちの１層を指す時に使用される。多層光学フィルムの場合、（フィルムの片側又は両側の）スキン層（１つまたは複数）は、光学層の押出を補助する共押出及び／又は層多重化時に導入される保護境界層（１つまたは複数）であり得、又は、スキン層（１つまたは複数）は、例えば、共押出フィードブロック、又はその後のフィードブロック、若しくは金型において追加し得る、又は押出コーティング又は他の方法による多層フィルムの共押出の後に追加し得る、追加の層（１つ又は複数）であり得る。スキン層は、例えば、引っ掻き又は摩耗に対する内部層の保護、硬化又は補強、又はフィルム全体に対する寸法の安定化、紫外線安定剤などの添加剤の提供、表面反射の低減、後続のコーティングのための適当な受光面の提供などの様々目的に役立つ。
【０００７】
用語「プレマスク」は、フィルムの残りを使って作製されるか、又は、積層、押出コーティング、溶媒コーティング、または他の方法によって後で追加された、表面層を指す時に用いられることが多く、取扱い時、加工時、変換時などにフィルムを破損から一時的に保護することを目的とし、更には、フィルム又はフィルムから切断された一部分の最終的な使用の前に除去するように意図されている。いわゆる「剥離可能なスキン」がプレマスクの役割を果たし得る。フィルムは、スキン層を使って、例えば、共押出によっても調製でき、その上に、例えば、積層によってプレマスクが塗布されると、スキン層は、最早一時的なものではなく、フィルム構造の最外層となるが、後にプレマスクを除去した後、再び外層としての役割を果たすことを意図されていることが理解されよう。
【０００８】
ポリマーフィルムの課題は、例えば、ロール状に巻かれた時や、シートを積み重ねて配置された時などの、他のフィルムと接触すると、ほぼ完全に滑らかなである場合、フィルムが強力に接着する可能性があることである。これは「ブロッキング」と称されることもあり、ロールの巻き戻しが難しくなったり、シートを積層物から取り出し難くする。あるいは、フィルの表面が滑り易いと、ロール状のフィルムが横にずれることがあり、その結果、ロール「テレスコーピング」とよく称される現象が生じる。許容解舒性を有する好ましいロール形状は、フィルム表面が、釣り合いを取ることを必要とする。
【０００９】
米国特許第５，３２８，７５５号及び第５，３３２，６１７号（いずれも、Ｍｉｌｌｓら）は、その表面粗さを増強して取扱い特性を改善した、ポリマーフィルム上の粒子充填層の形成を開示している。
【００１０】
いくつかの場合において、シートを取り扱い易くするため、及び、例えば、束の中の他のシート、又はロールに巻かれている時の同じシートの別の部分など、接触している物品から離すために、その端部に刻み部分を設けることによって、シートの一部分が粗くなっている。このような方策を用いると、多くの場合、シートの主要部分を劣化させ、収率の低下と追加費用の発生を伴う。
【発明の概要】
【発明が解決しようとする課題】
【００１１】
ポリマーフィルム及びシートの取扱い特性を向上させる改善された方法が要望されている。特に、コーティング時に必要とされるバインダーポリマーの量を最小限に抑えながら、フィルム製造方法のいずれかのポイントで粒子充填層をフィルムにコーティングできるポリマーフィルムの取扱い特性を向上させる方法への要望がある。
【課題を解決するための手段】
【００１２】
本発明は、非常に簡便な性能と取扱い特性を呈する新規のポリマーシート構成体と、かかるポリマーシート構成体を製造する新規の方法を提供する。
【００１３】
要約すると、本発明のシートは、（１）１つ以上の層を含み、第１の主表面を有するコア部材と、（２）本明細書で記述されているスリップ制御層とを含む。スリップ制御層は、第１の主表面の少なくとも一部の上に配置され、（ｉ）コア部材の第１の主表面上に配置された基礎層と、（ｉｉ）基礎層の上に配置された結合剤層と、（ｉｉｉ）結合剤層と基礎層の上に配置されてそこから突き出している粒子の配列とを含む。本発明のシートにおいて、粒子の平均径は、基礎層と結合剤層の合計の厚さより大きい。
【００１４】
要約すると、このようなシートを作製する本発明の方法は、（１）１つ以上の層を含み、第１の主表面を有するコア部材を提供することと、（２）第１の主表面上の少なくとの一部に基礎層を形成することと、（３）本明細書に記述されている粒子を含む結合剤層組成物を基礎層の少なくとも一部に塗布することと、その後で、（５）この集合体を十分に加熱して、粒子が基礎層に沈み込んで、コア部材の第１の主表面に接触するように基礎層を軟化させることとを含み、粒子の平均径は、基礎層と結合剤層の合計の厚さより大きい。
【００１５】
本発明のシートは、例えば、製造時及びその後の変換時に、容易に取り扱うことができる。本発明を使用することによって、操業性の驚くべき改善と、廃物の低減と、収率の改善とを可能にする。
【図面の簡単な説明】
【００１６】
本発明について、図面を参照して更に説明することにする。
【図１】本発明のシートの一部分の断面図である。
【図２】束に配置された本発明の複数のシートの端面図である。
【図３】ロール状に巻かれた本発明のシートの一部の端面図である。
【００１７】
これらの図は、理想的なもととして描かれており、原寸ではなく、また、単に例示的であって、限定するものではない。
【００１８】
記号及び用語
次に定義する用語については、別の定義が特許請求の範囲中あるいは本明細書中に与えられなければ、これらの定義が適用されるものとする。
【００１９】
用語「ポリマー」は、ポリマー、コポリマー（例えば、２つ以上の異なるモノマーを使用して形成されるポリマー）、オリゴマー及びこれらの組み合わせ、並びに、例えば、共押出又はエステル交換などの反応によって混和性ブレンド中に形成され得るポリマー、オリゴマー、又はコポリマーを含むと理解される。別段の指定がない限り、ブロック及びランダムコポリマーの両方が含まれる。
【００２０】
別段の指示がない限り、本明細書及び「特許請求の範囲」において先に使用した分子量や反応条件等の成分の量や特性を表す全ての数値は、いかなる場合においても「約」という語で修飾されているものと解されるべきである。したがって、特に異議を唱えない限り、先の明細書及び添付した特許請求の範囲に記述されている数値パラメータは、当業者により本発明の技術を利用して獲得しようとされてきた所望の性質に応じて変化しうる概算である。少なくとも特許請求の範囲への均等論の適用を制限する試みとしてではなく、各数値パラメータは、少なくとも、報告された有効数字の数を考慮して、通常の四捨五入を適用することによって解釈されなければならない。本発明の広範囲で記載される数値範囲及びパラメータは、近似値であるが、具体的な実施例に記載される数値は、可能な限り正確に報告する。しかしながら、いずれの数値も、それらの各試験測定値において見られる標準偏差から必然的に生じるある程度の誤差を本質的に含む。
【００２１】
重量パーセント（weight percent）、重量パーセント（percent by weight）、重量％（% by weight）、及び同種のものは、材料の重量を組成物の重量で除して１００を乗じたものとして、材料の濃度を指す同義語である。
【００２２】
数値範囲の終点による列挙は、その範囲内に入る全ての数を含む（例えば、１〜５は、１、１．５、２、２．７５、３、３．８０、４、及び５を含む）。本明細書及び添付の「特許請求の範囲」において使用されるとき、単数形「ａ」、「ａｎ」、及び「ｔｈｅ」は、その内容について別段の明確な指示がない限り、複数の指示対象を包含する。したがって、例えば「化合物（a compound）」を含有する組成物への言及は、２種以上の化合物の混合物を含む。本明細書及び添付の「特許請求の範囲」で使用されるとき、用語「又は」は、その内容によって別段の明確な指示がなされていない場合は、一般に「及び／又は」を含む意味で用いられる。
【発明を実施するための形態】
【００２３】
以下の説明文は、図面を参照しながら読むべきものである。なお、異なる図面において同様の要素には同様の様式の番号付けをしている。図面は必ずしも一定の縮尺を有さず、選択された例示的実施形態を示したものであって、本開示の範囲を限定するものではない。異なる要素について構造、寸法及び材料の例が説明されているが、当業者であれば、示される多くの例には、使用可能な適当な代替物があることが理解されるであろう。
【００２４】
図１に示されるように、要約すると、本発明のシート１０は、（１）１つ以上の層を含み、第１の主表面１４を有する、コア部材１２と、（２）第１の主表面の少なくとも一部の上に配置されたスリップ制御層１６とを含む。スリップ制御層は、（ｉ）基板部材の第１の主表面１４上に配置された基礎層１８と、（ｉｉ）基礎層の上に配置された結合剤層２０と、（ｉｉｉ）結合剤層と基礎層の中に配置されて、コア部材に対向するスリップ制御層の表面から突き出している、粒子の配列２２とを含む。本発明のシートにおいて、粒子の平均径は、典型的には、基礎層と結合剤層の合計の厚さより大きく、一部の粒子の径は、上記の合計の厚さより小さい場合がある。
【００２５】
本発明のシート３枚、１０ａ、１０ｂ、１０ｃを重ねた積層物が図２に示されている。巻き芯２４上でロール状に巻かれた本発明のシート１０の一部が図３に示されている。
【００２６】
コア部材
いくつかの実施形態において、コア部材は、単層フィルム、例えば、ポリエステル基材フィルムであって、他の実施形態においては、コア部材は、多層構造体、例えば、多層光学フィルムである。本発明が有利な結果を提供し得る光学フィルムの例示的実施例には、光学用基材フィルム、多層光学フィルム、拡散反射偏光フィルム、プリズム輝度強化フィルム等が挙げられる。
【００２７】
材料の例示的実施例には、ホモポリマー、と、テレフタレート部分、ナフタレート部分、ビベンゾエート部分、又はこれらの組み合わせを含む共重合体ポリエステルから成る群から選択されるポリエステルが挙げられる。
【００２８】
基礎層
基礎層は、コア部材の第１の主表面の少なくとも一部の上に配置される。基礎層は、粘弾性であり、コア部材の第１の主表面におけるポリマーのＴｇ又はＴｍより低いＴｇを有する。いくつかの実施形態において、基礎層は、少なくとも８５℃のＴｇを有する。
【００２９】
いくつかの実施形態において、基礎層は、公知の「スキン」層に類似し得る。
【００３０】
典型的には、基礎層は、特殊用途に要求される特性に加えて、コア部材の下層主表面、上層結合剤層、及び粒子に対して所望の粘着力を提供するように処方される。当業者は、本発明に従って、好適な性成分を容易に選択し得るであろう。
【００３１】
いくつかの実施形態において、コア部材、例えば、多層光学フィルム及び基礎層は、共押出を介して同時に形成される。
【００３２】
シートが望ましい光学特性を得るために用いられる実施形態において、典型的には、基礎層は、ほぼ透明である。
【００３３】
いくつかの実施形態において、基礎層は、コア部材を劣化することなくコア部材から剥離可能、つまり、除去可能である。他の実施形態において、基礎層は、コア部材に結合されたまま残すように意図されている。
【００３４】
典型的には、基礎層は、厚さが約０．５マイクロメートルから約３マイクロメートルであり、いくつかの実施形態において、基礎層は、厚さが約１マイクロメートルから約１．５マイクロメートルである。当然のことながら、これらの範囲外の寸法を有する基礎層は、必要に応じて使用され得る。
【００３５】
基礎層は、コア部材の第１の主表面の面積の限られた部分のみを覆ってもよいし、その全体を覆ってもよい。
【００３６】
いくつかの実施形態において、コザ部材は、その片側のみに基礎層を有するが、他の実施形態においては、基礎層は、本明細書に記述されているように、コア部材の第１と第２の主表面１４，１５の両方に設けられる。
【００３７】
結合剤層
結合剤層２０は、基礎層１８の少なくとも一部を覆う。
【００３８】
シートが望ましい光学特性を得るために用いられる実施形態において、典型的には、結合剤層は、透明である。
【００３９】
典型的には、結合剤層の幅出しは約１００ナノメートルから約５００ナノメートルの厚さであるが、いくつかの実施形態において、結合剤層の厚さは、約２００ナノメートルから約３００ナノメートルである。
【００４０】
典型的には、結合剤層２０は、特殊用途に要求される特性に加えて、下層の基礎層１８及び粒子２２に対して所望の粘着力を提供するように処方される。当業者は、本発明に従って、好適な性成分を容易に選択し得るであろう。
【００４１】
いくつかの実施形態において、結合剤層は、オレフィンフィルム形成剤、例えば、ポリプロピレンを含む。
【００４２】
粒子
本発明のスリップ制御層１６において、粒子２２は、スリップ制御層から突き出す。本明細書で用いられる場合、「突き出す」は、単に、基礎層と結合剤層とで形成されるスリップ制御層の中間部の上方に、粒子が隆起を形成することを意味する。粒子は、結合剤層の前駆体材料の残留部分を有し得、又は、スリップ制御層から露出される、尚も「突き出している」と考えられ得る。
【００４３】
粒子は、典型的には、約２マイクロメートルから約３０マイクロメートル、いくつかの実施形態においては、約３マイクロメートルから約１０マイクロメートルの平均粒子径を有する。場合によっては、粒子がほぼ均一なサイズを有することが好ましいが、必ずしも必要ではない。
【００４４】
典型的には、粒子は全体的に球形であることが好ましいが、他の定型又は不定型の形状を有する粒子も必要に応じて使用し得る。
【００４５】
典型的には、粒子は、ポリマー材料を含む。本明細書に記述されている用途に好適な例示的な粒子は、本質的にポリメチルメタクリレートを含む。
【００４６】
本発明の利点は、シートの取り扱い、ロールブロッキングの低減等における望ましい改善を達成するためにほんの僅かな数量の結合剤層と粒子しか使用されないということである。典型的な実施形態において、粒子は、粒子と結合剤層の総重量の約５〜約２０重量パーセントを構成する。
【００４７】
製造業
本発明の典型的な実施形態において、シートは以下の方法に従って製造し得る。
（１）１つ以上の層を含み、第１の主表面を有するコア部材を提供することと、
（２）第１の主表面の少なくとも一部の上に基礎層を形成することであって、基礎層は、粘弾性であり、コア部材の第１の主表面のＴｇ又はＴｍより低いＴｇを有し、
（３）フィルム形成ポリマーと粒子を含む結合剤層組成物を基礎層に塗布することであって、組成物の厚さは、典型的には、粒子の径よりも約１／３〜約１／２又はそれ以上あり、
（４）この集合体を十分に加熱した状態で幅出しし、コア部材の第１の主表面に接触するまで粒子が基礎層に沈み込むように基礎層を軟化させることであって、粒子の平均径は、基礎層と結合剤層の合計の厚さより大きい。
【００４８】
上述のように、基礎層は、例えば、共押出を介して、コア部材と同時に形成し得る。必要であれば、既存のコア部材を、後に形成される基礎層とともに、本発明において使用し得る。
【００４９】
典型的には、結合剤層と粒子は、結合剤層組成物、例えば、本明細書で記述されている、フィルム形成ポリマーと粒子を含有する水性エマルジョンを基礎層の選択された部分に塗布することによってシート上で作られる。
【００５０】
結合剤層を形成するために、組成物は、典型的には、乾燥される。この乾燥は、シートの幅出しの前に部分的または全体的に行われてもよく、又は、シートの幅出しと同時に行われてもよい。
【００５１】
幅出し工程は、基礎層を軟化させ、コア部材を延ばしやすくするために、集合体を十分に高温まで加熱する作業を伴う。
【００５２】
幅出しの間、粒子は基礎層に沈み込み、コア部材の下層の主表面と接触し得る。コア部材などのフィルムの幅出しは、典型的には高温度下で、１つ以上の寸法を延ばす作業を伴う公知の作業であって、当業者には容易に実施し得る。
【００５３】
幅出しの後、集合体は、典型的には、幅出し方法に従って集合体を１つ以上の軸方向に伸ばした状態で冷却し得る。
【００５４】
本発明に従って製造されたシートは、より容易に取り扱い得る。例えば、いくつかの実施形態において、シートは望ましいサイズに切断され、積み重ねられる。本発明によると、本明細書で記述されている突出し粒子を有するスリップ制御層が存在すると、上層のシートが下層のシートを濡らしたり、強く貼りつくことを防止する。
【００５５】
他の実施形態において、シートは、複数の層を有するロール形状に巻き付けることができる。
【００５６】
従来は、光学フィルムなどのシートが製造される時、ジャンボと呼ばれる大きなロールに巻き付けられる。ジャンボは、細工を施され、保管され、その後の製造作業又は顧客等に輸送される。ロールに巻き付けられると、シートが張り、その間にいくらかの量の空気が閉じ込められる。時間に経過すると、シートは、機械又はロール方向に弛緩し、ロールの張りに影響を及ぼす。また、時間が経過すると、閉じ込められていた空気が逃げ、巻かれたシートの安定性に変化を及ぼし得る。このような変化は、ロールの一部へのしわやその他の損傷につながり、シートのかなりの部分を使用不能にし得る。本発明に従って巻き付けられたシートは、このような欠陥を著しく低減または取り除く。
【００５７】
また、本発明によると、本明細書で記述されている突出し粒子を有するスリップ制御層の存在は、シートの上層部がシートの下層部を濡らしたり、より強力に貼りつくことを防止する。従って、光学フィルムなどの高価なシートのジャンボロールを、より容易に、及びより効率的に、製造、保管、輸送、及び取り扱うことができる。
【００５８】
添付図面を参照しながら、本発明を、その好ましい実施形態と関連付けて十分に説明したが、様々な変更及び修正が当業者に明らかであることに留意されたい。そのような変更及び修正は、添付された特許請求の範囲によって定められるような本発明の範囲から逸脱しない限り、これに含まれるものと理解すべきである。
【００５９】
本出願では、以下の態様が提供される。
１．  （１）１つ以上の層を含み、第１の主表面を有する、コア部材と、（２）前記第１の主表面の少なくとも一部の上に配置されたスリップ制御層であって、（ｉ）前記コア部材の前記第１の主表面の少なくとも一部の上に配置された基礎層と、（ｉｉ）前記基礎層の上に配置された結合剤層と、（ｉｉｉ）前記結合剤層と前記基礎層の中に配置されてそこから突き出している粒子の配列とを含み、前記粒子の平均径が前記基礎層と前記結合剤層の合計の厚さより大きい、スリップ制御層と、を含む、シート。
２．  前記コア部材が、多層光学フィルムを含む、態様１に記載のシート。
３．  前記基礎層が、非晶質である、態様１に記載のシート。
４．  前記基礎層が、粘弾性であり、前記コア部材の前記第１の主表面におけるポリマーのＴｇ又はＴｍより低いＴｇを有する、態様１に記載のシート。
５．  前記基礎層が、少なくとも約８５℃のＴｇを有する、態様１に記載のシート。
６．  前記基礎層が、前記コア部材から剥離可能である、態様１に記載のシート。
７．  前記基礎層が、約０．５〜約３マイクロメートルの厚さである、態様１に記載のシート。
８．  前記結合剤層が、約１００〜約５００ナノメートルの厚さである、態様１に記載のシート。
９．  前記粒子の平均粒子径が、約２〜約３０マイクロメートルである、態様１に記載のシート。
１０．  前記粒子が、前記粒子と前記結合剤層の総重量の約５〜約２０重量パーセントを構成する、態様１に記載のシート。
１１．  前記コア部材が、第２の主表面を有し、前記第２の主表面が、前記第２の主表面上に配置された第２の基礎層と、前記第２の基礎層の上に配置された第２の結合剤層と、前記第２の結合剤層と前記第２の基礎層の中に配置され、そこから突き出している配列粒子と、を更に含む、態様１に記載のシート。
１２．  実質的に平面状に配置された、態様１に記載のシート。
１３．  積み重ねて配置された、態様１２に記載の複数のシート。
１４．  それ自体にロール形状に巻かれた、態様１に記載のシート。
１５．  シートを製造する方法であって、（１）１つ以上の層を含み、第１の主表面を有するコア部材を提供することと、（２）前記第１の主表面の少なくとも一部の上に、粘弾性であり、前記コア部材の前記第１の主表面におけるポリマーのＴｇ又はＴｍより低いＴｇを有する基礎層を形成することと、（３）フィルム形成ポリマーと粒子とを含む結合剤層組成物を前記基礎層の表面に塗布することと、（４）前記集合体を十分に加熱した状態で幅出しし、平均径が、前記基礎層と前記結合剤層の合計の厚さより大きい前記粒子が、前記基礎層に沈み込むように前記基礎層を軟化させることと、を含む、方法。
１６．  前記コア部材が、多層光学フィルムを含む、態様１５に記載の方法。
１７．  前記基礎層と前記コア部材が、共押出を介して同時に形成される、態様１５に記載の方法。
１８．  前記基礎層が、非晶質である、態様１５に記載の方法。
１９．  前記基礎層が、少なくとも約８５℃のＴｇを有する、態様１５に記載の方法。
２０．  前記基礎層が、約０．５〜約３マイクロメートルの厚さである、態様１５に記載の方法。
２１．  前記結合剤層組成物が、フィルム形成性成分、粒子、及び水を含む、態様１５に記載の方法。
２２．  前記結合剤層組成物が、前記基礎層の表面に均一に塗布される、態様１５に記載の方法。
２３．  前記結合剤層組成物が、幅出しの前に少なくとも部分的に乾燥される、態様１５に記載の方法。
２４．  幅出し後の結合剤層が、約１００〜約５００ナノメートルの厚さである、態様１５に記載の方法。
２５．  前記結合剤層組成物が、平滑化剤、難燃剤から成る群から選択される１つ以上の添加剤を更に含む、態様１５に記載の方法。
２６．  前記結合剤層組成物が、乾燥されて、その中に前記粒子の配列を有するフィルムを形成する、態様１５に記載の方法。
２７．  前記粒子の平均粒子径が、約２〜約３０マイクロメートルである、態様１５に記載の方法。
２８．  一部の粒子が、前記コア部材の前記第１の主表面と接触するまで前記基礎層に沈み込む、態様１５に記載の方法。
２９．  各シートが実質的に平面状に配置されている、複数の前記シートを積み重ねて配置することを更に含む、態様１５に記載の方法。
３０．  前記シートをそれ自体にロール状に巻き付けることを更に含む、態様１５に記載の方法。
３１．  前記巻き付けは、パックワインディングであって、前記巻き付けられたシートが、前記ジャンボに巻き付けられた時に、取り込まれる空気の量を減らすためにバックアップローラに対して押し付けられる、態様１５に記載の方法。
本明細書に引用される全ての特許、特許書類、及び刊行物の完全な開示が、参照により組み込まれる。
【図１】
0006445435.tif 000002
【図２】
0006445435.tif 000003
【図３】
0006445435.tif 000004